(57)【要約】【課題】空気極にプラセオジムを含む材料を用いても、発電性能の劣化などがない状態で、固体酸化物型燃料電池の単セルをより大きな面積に形成できるようにする。【解決手段】空気極１０３は、電解質１０１の他方の面の側に形成された活性層１０４、および活性層１０４の上に接して形成された集電層１０５を備え、活性層１０４は、セリウムとプラセオジムとの酸化物またはＰｒ6Ｏ11を含むイオン伝導性を有する材料から構成された粉体の焼結体から構成され、集電層１０５は、ランタン系ペロブスカイト型酸化物からなる電子伝導性を有する材料から構成された粉体の焼結体から構成されている。加えて、活性層１０４は、複数の島状部分１４１から構成されている。【選択図】  図１
2014110193.tif 000002
【特許請求の範囲】
【請求項１】
電解質、前記電解質の一方の面の上に形成された燃料極、および前記電解質の他方の面に形成された空気極を備え、
前記空気極は、前記電解質の他方の面の側に形成された活性層、および前記活性層の上に接して形成された集電層を備え、
前記活性層は、セリウムとプラセオジムとの酸化物またはＰｒ6Ｏ11を含むイオン伝導性を有する材料から構成された粉体の焼結体から構成され、
前記集電層は、ランタン系ペロブスカイト型酸化物からなる電子伝導性を有する材料から構成された粉体の焼結体から構成され、
前記活性層は、複数の島状部分から構成され、
前記集電層は、前記活性層を構成する複数の前記島状部分を覆って形成されている
ことを特徴とする固体酸化物形燃料電池。
【請求項２】
請求項１記載の固体酸化物形燃料電池において、
前記空気極と前記電解質との間に配置されて、セリウムとサマリウムとの酸化物もしくはセリウムとガドリニウムとの酸化物からなる反応抑制層を備えることを特長とする固体酸化物形燃料電池。
【請求項３】
請求項１または２記載の固体酸化物形燃料電池において、
前記活性層は、前記集電層を構成しているランタン系ペロブスカイト型酸化物を含んで形成されていることを特長とする固体酸化物形燃料電池。
【発明の詳細な説明】
【技術分野】
【０００１】
本発明は、ペロブスカイト型の金属酸化物を含んで構成された空気極を用いる固体酸化物形燃料電池に関するものである。
【背景技術】
【０００２】
固体酸化物形燃料電池（ＳＯＦＣ：solid oxide fuel cells）は、他の燃料電池より高い電気変換効率・出力密度を有するため、分散電源として積極的に開発が進められている。燃料電池は、電解質と、電解質の一方の面の上に形成された燃料極と、電解質の他方の面に形成された空気極を基本的な構成要件とする単セルから構成され、複数の単セルを積層したスタック構造とし、実用的な電圧を得るようにしている。
【０００３】
固体酸化物形燃料電池の一般的な構成材料として、電解質には安定化ジルコニアが用いられ、空気極には希土類をドープしたランタンマンガナイトが用いられ、燃料極にはニッケルージルコニアサーメットが用いられている。固体酸化物形燃料電池は、すべての構成部がセラミックス材料である。また、固体酸化物形燃料電池は、異なる材料の積層構造となっている。
【０００４】
固体酸化物形燃料電池の運転温度は、単セルを構成する材料の抵抗や電極の活性により決定される。固体酸化物形燃料電池は、当初、動作温度が９００〜１０００℃と高く、全ての部材がセラミックスで構成されていた。このため、セルスタックの製造コストの低減が容易ではなかった。ここで、動作温度を８００℃以下まで低下させることができれば、スタック構造の単セル間に配置するインターコネクタを、耐熱合金材料から構成することが可能となり、製造コストの低減が可能となる。
【０００５】
ところが、動作温度を低下させると、空気極における電気化学的な抵抗（過電圧）が、急激に増大して出力電圧の低下を招くという問題がある。この問題を解消するために、空気極に、低温でも高い電極活性（電気化学反応の性能）を発揮するペロブスカイト型の金属酸化物（ペロブスカイト酸化物）を用いる技術がある。このような材料として、Ｌａ1-XＳｒXＦｅ1-YＣｏYＯ3（ＬＳＦＣ：Ｘ＝０．１〜０．３，Ｙ＝０．１〜０．６，Ｘ＋Ｙ＜０．７）、Ｌａ1-XＳｒXＣｏＯ3（Ｘ＝０．１〜０．５）、ＬａＮｉ1-XＦｅXＯ3（ＬＮＦ：Ｘ＝０．３〜０．８）などの、高い電極活性（電気化学反応の性能）を有するペロブスカイト型の金属酸化物（ペロブスカイト酸化物）がある。
【０００６】
しかしながら、空気極はジルコニアを含む電解質と接した状態で焼成することで製造されるため、空気極に上述した材料を用いると、電解質と接触している部分にＬａ2Ｚｒ2Ｏ7などの高抵抗反応生成物が形成され、この生成物が、空気極における特性を低下させる原因の一つとなることが報告されている。この問題を防ぐために、空気極と電解質との間に、Ｃｅ0.9Ｇｄ0.1Ｏ2，Ｃｅ0.8Ｓｍ0.2Ｏ2などの、希土類を添加したセリウム酸化物（セリア化合物）からなる層を設け、空気極側のペロブスカイト酸化物と電解質側のジルコニアとの接触を断つ方法が提案されている（非特許文献１参照）。
【０００７】
また、上述したセリア化合物は、還元雰囲気では電子伝導性も現れる。この特性を生かし、燃料極の電極活性を向上させるためにＮｉに上述のセリア系の材料を混合して用いる試みもある。ただし、空気雰囲気では、主にイオン導電性のみであり、上述した還元性雰囲気における効果は小さい。
【０００８】
一方、セリア化合物としてＰｒをドープした材料を用いると、高酸素分圧下でも電子伝導性を示す。Ｐｒドープセリア（セリウムとプラセオジムとの酸化物）は、空気極の雰囲気においても、イオン伝導性に加えて電気伝導性も発現する混合導電性を示すため、空気極に適用することで電極反応場である三相界面を増大し電極活性が大きく向上することが確認されている（特許文献１，非特許文献２参照）。
【先行技術文献】
【特許文献】
【０００９】
【特許文献１】特開２０１１−１１９１７８号公報
【非特許文献】
【００１０】
【非特許文献１】堀田  照久  他、「熱力学的解析によるＳＯＦＣ劣化機構の解析と耐久性向上」。第１９回燃料電池シンポジウム講演予稿集  Ｂ２、７９〜８２頁、２０１２年。
【非特許文献２】R. Chiba, H. Taguchi, T.Komatsu, H. Orui, K. Nozawa, H. Arai, "High temperature properties of Ce1-xPrxO2-δ as an active layer material for SOFC cathodes", Solid State Ionics, vol.197, pp.42-48, 2011.
【発明の概要】
【発明が解決しようとする課題】
【００１１】
しかしながら、空気極にセリウムとプラセオジムとの酸化物またはＰｒ6Ｏ11などのプラセオジムを含む材料を用いて大きな面積の単セルを形成した場合、発電性能の劣化が発生する場合が確認された。
【００１２】
本発明は、以上のような問題点を解消するためになされたものであり、空気極にプラセオジムを含む材料を用いても、発電性能の劣化などがない状態で、固体酸化物型燃料電池の単セルをより大きな面積に形成できるようにすることを目的とする。
【課題を解決するための手段】
【００１３】
本発明に係る固体酸化物形燃料電池は、電解質、この電解質の一方の面の上に形成された燃料極、および電解質の他方の面に形成された空気極を備え、空気極は、電解質の他方の面の側に形成された活性層、および活性層の上に接して形成された集電層を備え、活性層は、セリウムとプラセオジムとの酸化物またはＰｒ6Ｏ11を含むイオン伝導性を有する材料から構成された粉体の焼結体から構成され、集電層は、ランタン系ペロブスカイト型酸化物からなる電子伝導性を有する材料から構成された粉体の焼結体から構成され、活性層は、複数の島状部分から構成され、集電層は、活性層を構成する複数の島状部分を覆って形成されている。
【００１４】
上記固体酸化物形燃料電池において、空気極と電解質との間に配置され、セリウムとサマリウムとの酸化物もしくはセリウムとガドリニウムとの酸化物からなる反応抑制層を備えるようにしてもよい。なお、活性層は、集電層を構成しているランタン系ペロブスカイト型酸化物を含んで形成されていてもよい。
【発明の効果】
【００１５】
以上説明したことにより、本発明によれば、空気極にプラセオジムを含む材料を用いても、発電性能の劣化などがない状態で、固体酸化物型燃料電池の単セルをより大きな面積に形成できるようになるという優れた効果が得られる。
【図面の簡単な説明】
【００１６】
【図１】図１は、本発明の実施の形態における固体酸化物形燃料電池の一部構成を示す断面図である。
【図２】図２は、本発明の実施の形態における他の固体酸化物形燃料電池の一部構成を示す断面図である。
【図３】図３は、単セルの構成を示す構成図である。
【発明を実施するための形態】
【００１７】
以下、本発明の実施の形態について図を参照して説明する。図１は、本発明の実施の形態における固体酸化物形燃料電池の一部構成を模式的に示す断面図である。この固体酸化物形燃料電池は、まず、電解質１０１、電解質１０１の一方の面の上に形成された燃料極１０２、および電解質１０１の他方の面に形成された空気極１０３を備える。
【００１８】
空気極１０３は、電解質１０１の他方の面の側に形成された活性層１０４、および活性層１０４の上に接して形成された集電層１０５を備え、活性層１０４は、セリウムとプラセオジムとの酸化物またはＰｒ6Ｏ11を含むイオン伝導性を有する材料から構成された粉体の焼結体から構成され、集電層１０５は、ランタン系ペロブスカイト型酸化物からなる電子伝導性を有する材料から構成された粉体の焼結体から構成されている。
【００１９】
例えば、活性層１０４は、ＣｅxＰｒ1-xＯの粉体の焼結体、Ｐｒ6Ｏ11の粉体の焼結体、ＣｅxＰｒ1-xＯの粉体とＬａＮｉ1-XＦｅXＯ3（ＬＮＦ）の粉体との混合粉体の焼結体、または、Ｐｒ6Ｏ11の粉体とＬＮＦの粉体との混合粉体の焼結体である。また、集電層１０５は、ＬＮＦの粉体の焼結体である。このように、活性層１０４は、集電層１０５を構成しているランタン系ペロブスカイト型酸化物を含んで形成されていてもよい。
【００２０】
加えて、活性層１０４は、複数の島状部分１４１から構成され、集電層１０５は、活性層１０４を構成する複数の島状部分１４１を覆って形成されている。隣り合う島状部分１４１は、各々離間して形成されている。従って、複数の島状部分１４１からなる活性層１０４は、平面視で空気極１０３形成領域の１００％未満の部分を占めた状態となっている。また、個々の島状部分１４１は、電解質１０１側の電解質１０１との接触面以外の側面および上面が、集電層１０５に接触していることになる。
【００２１】
なお、電解質１０１は、例えば、酸化スカンジウム（Ｓｃ2Ｏ3）および酸化アルミニウム（Ａｌ2Ｏ3）安定化ＺｒＯ2（ＳＡＳＺ），イットリア安定化ジルコニア（ＹＳＺ），スカンジア安定化ジルコニア（ＳｃＳＺ）などのジルコニア材料の粉体（粉末）の焼結体から構成されていればよい。また、燃料極１０２は、例えば、ニッケル−イットリア安定化ジルコニアサーメット（Ｎｉ−ＹＳＺ），ニッケル−スカンジア安定化ジルコニア（Ｎｉ−ＳｃＳＺ）などの、電解質１０１を構成する酸化物材料に金属ニッケルが混合された電子伝導性を有する金属−酸化物混合体（サーメット）の粉体の焼結体から構成されていればよい。
【００２２】
また、これらの各層は、よく知られているように、粉体もしくは混合粉体のスラリーを作製し、ドクターブレード法による成形やスクリーン印刷法による塗布で、スラリーの膜（層）を形成し、これを１０００〜１４００℃で焼成することで作製することができる。ここで、よく知られているように、電解質１０１は、粉体の粒径などの制御，スラリーにおける粉体の割合，バインダーの選択などにより、ガスが通過しない緻密な構造の焼結体とする。一方、燃料極１０２および空気極１０３は、上記スラリーにおける粉体の粒径の制御およびカーボン粉末（造孔材）などの添加により、多孔体である焼結体の平均細孔径，気孔率などを所望の状態とし、ガスが透過するものとする。
【００２３】
上述した実施の形態における固体酸化物形燃料電池によれば、空気極１０３を、上述した材料による複数の島状部分１４１からなる活性層１０４と、これらを覆うように形成した集電層１０５とから構成したので、後述する実験の結果にも示すように、固体酸化物型燃料電池の単セルを直径１１０ｍｍ程度とより大きな面積に形成しても、発電性能の劣化が抑制できるようになる。
【００２４】
この効果については、プラセオジムを含まない層より大きな熱膨張率を備えるプラセオジムを含む層の、熱変化を受けたときの体積変化の影響が、複数の島状部分１４１から構成することで抑制できたことによるものと考えられる。
【００２５】
プラセオジムを含む材料から構成した層は、他の層に比較して熱膨張率が高い。このような特性を持つ材料で大きな面積の空気極を形成すると、セル形成時の焼成や、発電動作時の単セルの温度上昇・温度下降において、剥離や破損が発生しやすい状態となる。このような剥離や破損が発生すると、発電性能が劣化する。
【００２６】
これに対し、活性層１０４は、複数の島状部分１４１から構成しているので、熱変化時に体積変化が発生しても、これが、個々の島状部分１４１で発生するため、大面積に一体に形成した場合に比較して、他の層との間の剥離や破損が抑制されるものと考えられる。この結果、本実施の形態によれば、大面積な単セルを形成しても、発電性能の劣化が抑制できたものと考えられる。また、活性層１０４を複数の島状部分１４１から構成することで、燃料電池の電極反応場である三相界面の増大が見込める。
【００２７】
ところで、図２に示すように、空気極１０３と電解質１０１との間に、セリウムとサマリウムとの酸化物もしくはセリウムとガドリニウムとの酸化物からなる反応抑制層１０６を設けるようにしてもよい。図１を用いて説明した構成では、集電層１０５が電解質１０１に接触する部分が発生するが、反応抑制層１０６を用いることで、集電層１０５と電解質１０１との接触が防げ、高抵抗反応生成物の形成がより防げるようになり、より高い電極性能が得られるようになる。
【００２８】
なお、実使用では、電解質１０１，燃料極１０２，および空気極１０３から構成された複数の単セルが、インタコネクタ（セパレータ）を介して積層されて実用的な電圧を取り出すように構成されている。また、都市ガスなどの炭化水素ガスを改質して得られた水素を含む燃料ガスが燃料極１０２に供給され、酸化剤ガスとしての酸素を含む空気が空気極１０３に供給されることで、発電動作が行われる。
【００２９】
［実施例］
次に、実施例を用いてより詳細に説明する。以下では、実際に単セルを作製して行った実験の結果について説明する。
【００３０】
はじめに、試料となる固体酸化物形燃料電池の単セルの作製について説明する。作製した単セルは、燃料極支持型とし、支持体となる燃料極は直径１２０ｍｍの円板形状とし、空気極は直径１１０ｍｍの円板形状とした。
【００３１】
まず、支持体となる燃料極基板を作製する。平均粒径が３．０μｍのニッケル粉末と電解質に用いる平均粒径が約０．２〜０．４μｍのジルコニア粉末とを６：４の重量比で混合した混合粉体のスラリーを作製する。ジルコニア粉末は、８ｍｏｌ％Ｙ2Ｏ3が添加された安定化ＺｒＯ2（ＹＳＺ）、または、Ａｌ2Ｏ3を少量ドープしたスカンジア安定化ジルコニア（Ｚｒ（Ｓｃ,Ａｌ2Ｏ3）Ｏ2 ；ＳＡＳＺ）である。また、上記混合粉末に、バインダー，可塑剤，分散剤などを加えてスラリーとし、このスラリーを、ドクターブレード法により厚さ３００〜６００μｍのシート状に成形し、乾燥させて燃料極シートとする。また、形成した燃料極シートを積層して所望とする厚さとし、これらをホットプレスし、燃料極基板シート積層体を作製する。
【００３２】
次に、上述した燃料極基板シート積層体の上（表面）に電解質スラリーを塗布する。電解質スラリーは、平均粒径０．２〜０．４μｍの８ｍｏｌ％Ｙ2Ｏ3が添加された安定化ＺｒＯ2（ＹＳＺ）粉末、または、Ａｌ2Ｏ3を少量ドープしたスカンジア安定化ジルコニア（Ｚｒ（Ｓｃ,Ａｌ2Ｏ3）Ｏ2 ；ＳＡＳＺ）粉末に、バインダー，可塑剤，分散剤などを加えて作製したものである。電解質スラリーを、スクリーン印刷法により塗布して乾燥させ、厚さ７〜２０μｍの電解質塗布層を、燃料極基板シート積層体の表面に形成する。このようにして作製した電解質塗布層が形成された燃料極基板シート積層体を、適宜に切り出して直径１２０ｍｍの円板形状に成型し、これを１３００〜１３５０℃の温度条件で焼成し、電解質が形成されている燃料極基板を作製する。
【００３３】
以上のように形成した燃料極基板の電解質の上に、以下に説明する各条件で、空気極（活性層および集電層）を形成する。はじめに、比較対象となる比較試料セルの作製について説明する。
【００３４】
［比較試料セル：１−０−０］
平均粒径が１．０μｍのＬａＮｉ0.6Ｆｅ0.4Ｏ3（ＬＮＦ）粉末と粒径０．２μｍのＣｅ0.9Ｇｄ0.1Ｏ2（ＧＤＣ）粉末とを混合し（ＧＤＣが５０ｗｔ％）、この混合粉末のスラリーを作製する。次に、作製した混合粉末のスラリーを、燃料極基板の電解質上にスクリーン印刷法により平面的に塗布して活性層塗布膜を形成する。次に、平均粒径が１．０μｍのＬａＮｉ0.6Ｆｅ0.4Ｏ3（ＬＮＦ）粉末のみでスラリーを作製し、このスラリーを、活性層塗布膜の上にスクリーン印刷法により塗布して集電層塗布膜を形成する。各塗布膜は、平面視で直径１１０ｍｍの円形に形成する。この状態で、１１５０℃・２時間の熱処理条件で、空気中で焼成し、電解質の上に、活性層および集電層の積層構造からなる空気極を形成し、単セルとする。なお、活性層の厚さは約５μｍ，集電層の厚さは６０μｍである。
【００３５】
［比較試料セル：１−１−０］
平均粒径が１．０μｍのＬＮＦ粉末と粒径０．２μｍのＣｅ0.2Ｐｒ0.8Ｏ2（ＰＤＣ）粉末とを混合し（ＰＤＣが５０ｗｔ％）、この混合粉末のスラリーを作製する。次に、作製した混合粉末のスラリーを、燃料極基板の電解質上にスクリーン印刷法により塗布して活性層塗布膜を形成する。次に、平均粒径が１．０μｍのＬＮＦ粉末のみでスラリーを作製し、このスラリーを、活性層塗布膜の上にスクリーン印刷法により塗布して集電層塗布膜を形成する。各塗布膜は、平面視で直径１１０ｍｍの円形に形成する。この状態で、１０００〜１１５０℃・２時間の熱処理条件で、空気中で焼成し、電解質の上に、活性層および集電層の積層構造からなる空気極を形成し、単セルとする。なお、活性層の厚さは約５μｍ，集電層の厚さは６０μｍである。
【００３６】
［比較試料セル：１−２−０］
この比較試料セル１−２−０は、空気極と電解質との間に、反応抑制層を備える構成とする。まず、平均粒径０．２μｍのＣｅ0.9Ｇｄ0.1Ｏ2（ＧＤＣ）のスラリーを作製する。次に、作製したスラリーを、燃料極基板の電解質上にスクリーン印刷法により塗布して反応抑制層塗布膜を形成する。これを乾燥した後、１１５０℃・２時間の熱処理条件で、空気中で焼成し、電解質の上に反応抑制層を形成する。
【００３７】
次に、平均粒径が１．０μｍのＬＮＦ粉末と粒径０．２μｍのＰＤＣ粉末とを混合し（ＰＤＣが５０ｗｔ％）、この混合粉末のスラリーを作製する。次いで、作製した混合粉末のスラリーを既に形成してある反応抑制層上にスクリーン印刷法により塗布・乾燥して活性層塗布膜を形成する。次に、平均粒径が１．０μｍのＬＮＦ粉末のみでスラリーを作製し、このスラリーを、活性層塗布膜の上にスクリーン印刷法により塗布して集電層塗布膜を形成する。各塗布膜は、平面視で直径１１０ｍｍの円形に形成する。この状態で、１０００〜１１５０℃・２時間の熱処理条件で、空気中で焼成し、電解質の上に、反応抑制層を介して活性層および集電層の積層構造からなる空気極を形成し、単セルとする。なお、活性層の厚さは約５μｍ，集電層の厚さは６０μｍである。
【００３８】
次に、試料セルの作製について説明する。試料セルでは、活性層を、複数の島状部分から構成する。各島状部分は、平面視略六角形の形状とし、六角形の径の最大値は１ｍｍとした。
【００３９】
［試料セル：１−１−１］
平均粒径が１．０μｍのＬＮＦ粉末と粒径０．２μｍのＰＤＣ粉末とを混合し（ＰＤＣが５０ｗｔ％）、この混合粉末のスラリーを作製する。次に、作製した混合粉末のスラリーを用いたスクリーン印刷法により、燃料極基板の電解質上に、複数の島パターンからなる活性層塗布層を形成する。次に、平均粒径が１．０μｍのＬＮＦ粉末のみでスラリーを作製し、このスラリーを、活性層塗布層の上にスクリーン印刷法により塗布して集電層塗布膜を形成する。活性層塗布層および集電層塗布膜は、平面視で直径１１０ｍｍの円形の空気極領域内に形成する。この状態で、１０００〜１１５０℃・２時間の熱処理条件で、空気中で焼成し、電解質の上に、複数の島状部分からなる活性層および集電層の積層構造からなる空気極を形成し、単セルとする。なお、活性層（島状部分）の厚さは約５μｍ，集電層の厚さは６０μｍである。また、複数の島状部分は、直径１１０ｍｍの空気極の円形領域において、占有する領域の割合（被覆率）を７０％とした。
【００４０】
［試料セル：１−１−２］
試料セル１−１−２は、空気極と電解質との間に、反応抑制層を備える構成とする。まず、平均粒径０．２μｍのＧＤＣのスラリーを作製する。次に、作製したスラリーを、燃料極基板の電解質上にスクリーン印刷法により塗布して反応抑制層塗布膜を形成する。これを乾燥した後、１１５０℃・２時間の熱処理条件で、空気中で焼成し、電解質の上に反応抑制層を形成する。
【００４１】
次に、平均粒径が１．０μｍのＬＮＦ粉末と粒径０．２μｍのＰＤＣ粉末とを混合し（ＰＤＣが５０ｗｔ％）、この混合粉末のスラリーを作製する。次に、作製した混合粉末のスラリーを用いたスクリーン印刷法により、反応抑制層の上に、複数の島パターンからなる活性層塗布層を形成する。次に、平均粒径が１．０μｍのＬＮＦ粉末のみでスラリーを作製し、このスラリーを、活性層塗布層の上にスクリーン印刷法により塗布して集電層塗布膜を形成する。活性層塗布層および集電層塗布膜は、平面視で直径１１０ｍｍの円形の空気極領域内に形成する。この状態で、１０００〜１１５０℃・２時間の熱処理条件で、空気中で焼成し、電解質の上に、反応抑制層を介して複数の島状部分からなる活性層および集電層の積層構造からなる空気極を形成し、単セルとする。なお、活性層（島状部分）の厚さは約５μｍ，集電層の厚さは６０μｍである。また、複数の島状部分の被覆率は、７０％とした。
【００４２】
［試料セル：１−１−３］
試料セル１−１−２と同様に作製し、試料セル１−１−３では、活性層を構成する複数の島状部分の被覆率を５１％とした。
【００４３】
［試料セル：１−１−４］
試料セル１−１−２と同様に作製し、試料セル１−１−４では、活性層を構成する複数の島状部分の被覆率を８０％とした。
【００４４】
［試料セル：１−１−５］
試料セル１−１−５は、空気極と電解質との間に、反応抑制層を備える構成とする。まず、平均粒径０．２μｍのＧＤＣのスラリーを作製する。次に、作製したスラリーを、燃料極基板の電解質上にスクリーン印刷法により塗布して反応抑制層塗布膜を形成する。これを乾燥した後、１１５０℃・２時間の熱処理条件で、空気中で焼成し、電解質の上に反応抑制層を形成する。
【００４５】
次に、平均粒径が１．０μｍのＬＮＦ粉末と粒径０．２μｍのＰＤＣ粉末とを混合し（ＰＤＣが８０ｗｔ％）、この混合粉末のスラリーを作製する。次に、作製した混合粉末のスラリーを用いたスクリーン印刷法により、反応抑制層の上に、複数の島パターンからなる活性層塗布層を形成する。次に、平均粒径が１．０μｍのＬＮＦ粉末のみでスラリーを作製し、このスラリーを、活性層塗布層の上にスクリーン印刷法により塗布して集電層塗布膜を形成する。活性層塗布層および集電層塗布膜は、平面視で直径１１０ｍｍの円形の空気極領域内に形成する。この状態で、１０００〜１１５０℃・２時間の熱処理条件で、空気中で焼成し、電解質の上に、反応抑制層を介して複数の島状部分からなる活性層および集電層の積層構造からなる空気極を形成し、単セルとする。なお、活性層（島状部分）の厚さは約５μｍ，集電層の厚さは６０μｍである。また、複数の島状部分の被覆率は、７０％とした。
【００４６】
［試料セル：１−１−６］
試料セル１−１−６は、空気極と電解質との間に、反応抑制層を備える構成とする。まず、平均粒径０．２μｍのＧＤＣのスラリーを作製する。次に、作製したスラリーを、燃料極基板の電解質上にスクリーン印刷法により塗布して反応抑制層塗布膜を形成する。これを乾燥した後、１１５０℃・２時間の熱処理条件で、空気中で焼成し、電解質の上に反応抑制層を形成する。
【００４７】
次に、平均粒径が１．０μｍのＬＮＦ粉末と粒径０．２μｍのＰＤＣ粉末とを混合し（ＰＤＣが２０ｗｔ％）、この混合粉末のスラリーを作製する。次に、作製した混合粉末のスラリーを用いたスクリーン印刷法により、反応抑制層の上に、複数の島パターンからなる活性層塗布層を形成する。次に、平均粒径が１．０μｍのＬＮＦ粉末のみでスラリーを作製し、このスラリーを、活性層塗布層の上にスクリーン印刷法により塗布して集電層塗布膜を形成する。活性層塗布層および集電層塗布膜は、平面視で直径１１０ｍｍの円形の空気極領域内に形成する。この状態で、１０００〜１１５０℃・２時間の熱処理条件で、空気中で焼成し、電解質の上に、反応抑制層を介して複数の島状部分からなる活性層および集電層の積層構造からなる空気極を形成し、単セルとする。なお、活性層（島状部分）の厚さは約５μｍ，集電層の厚さは６０μｍである。また、複数の島状部分による被覆率は、７０％とした。
【００４８】
以上の各比較試料および試料を用い、ガスの分配と集電の機能を備えた耐熱合金製のセパレータ内に設置し、８００℃の電気炉内で発電試験を行い、出力電圧０．８Ｖにおける出力密度を測定した。各比較試料および試料に対する測定結果を以下の表１に示す。
【００４９】
【表１】
2014110193.tif 000003
【００５０】
表２に示すように、活性層を直径１１０ｍｍの大面積一体に形成した比較例１−１−０，１−２−０では活性層にＰＤＣを用いているにもかかわらず、比較例１−０−０に対して出力の向上は見られなかった。一方、試料セル（１−１−１〜１−１−６）では、いずれも比較試料セル（１−０−０〜１−２−０）に比べて出力密度が向上している。
【００５１】
上述した結果は、以下に示すことによるものと考えられる。まず、比較試料の結果は、Ｐｒ系材料による層の熱膨張率が他の層の構成材料に比べて大きいことにより、各層間に応力が発生し、部分的な剥離などが生じていることによるものと考えられる。これに対し、Ｐｒ系材料を用いた活性層を複数の島状部分から構成することにより熱膨張率差に起因する応力の問題が抑制され、部分的な剥離や亀裂および破損などが抑えられ、試料においては、Ｐｒ系材料を用いたことによる本来の高い電極特性が発現するためと考えられる。
【００５２】
また、表１に示すように、反応抑制層を用いた試料１−１−２に示すように、反応抑制層を用いることで、より高い電極特性が得られるようになる。また、活性層被覆率が高く、電極活性層におけるＰＤＣ混合比が多いほど、高い電極特性が得られる傾向がある。
【００５３】
また、試料セル１−１−２について、１０００時間の連続発電試験を行い、この間に「室温⇔８００℃」のヒートサイクル試験を２回行ったが、初期の特性に比べて顕著な出力低下は見られなかった。このことから、Ｐｒ系材料を用いても、本実施の形態によれば、高い信頼性が得られることが分かる。更に、試料セル１−１−３について、活性層を構成するＰＤＣの組成を、Ｃｅ0.9Ｐｒ0.1Ｏ2からＰｒ6Ｏ11まで変更して出力密度の測定を実施したが、いずれも０．５０Ｗ／ｃｍ2以上の出力密度を示した。また、試料セル１−１−３の反応抑制層をＣｅ0.8Ｓｍ0.2Ｏ2に変更した単セルを作製し、この単セルの出力特性を測定したが、試料セル１−１−３とほぼ同等の０．５１Ｗ／ｃｍ2の出力密度を示した。従って、反応抑制層は、セリウムとサマリウムとの酸化物もしくはセリウムとガドリニウムとの酸化物から構成されていればよいことが分かる。
【００５４】
ここで、空気極（集電層）に、セリア化合物としてＰｒをドープした材料を用いることによる効果について、単セルを作製して行った実験結果を基に説明する。
【００５５】
[単セルの作製]
まず、Ｓｃ2Ｏ3，Ａｌ2Ｏ3添加ジルコニア（０．８９ＺｒＯ2−０．１０Ｓｃ2Ｏ3−０．０１Ａｌ2Ｏ3：ＳＡＳＺ）からなる電解質基板を用意する。上記材料の粉体によるスラリーを、よく知られたドクターブレード法によりシート状に成形し、これを焼成することで電解質基板が形成できる。電解質基板は、厚さ０．２ｍｍに形成する。
【００５６】
次に、平均粒径が約０．３μｍの８ｍｏｌ％Ｙ2Ｏ3添加ジルコニア粉末に平均粒径が約０．８μｍのＮｉＯ粉末（６０ｗｔ％）を混合したＮｉＯ−８ＹＳＺ（０．９２ＺｒＯ2−０．０８Ｙ2Ｏ3）のスラリーを作製し、このスラリーを上述した電解質基板の一方の面にスクリーン印刷法により塗布して燃料極塗布膜を形成する。加えて、形成した燃料極塗布膜の上に白金のメッシュよりなる集電体を配置する。この後、これらを、１４００℃・４時間の熱処理条件で、空気中で焼成し、上記混合材料（粉末）の焼結体からなる厚さ６０μｍの燃料極を形成する。
【００５７】
次に、平均粒径０．２μｍのＣｅ0.9Ｇｄ0.1Ｏ2（ＧＤＣ）粉末のスラリーを作製し、このスラリーを電解質基板の他方の面にスクリーン印刷法で塗布して活性層塗布膜を形成する。次いで、活性層塗布膜を乾燥した後、これらを、１１５０℃・２時間の熱処理条件で、空気中で焼成し、電解質基板の他方の面に活性層を形成する。
【００５８】
次に、平均粒径が１．０μｍのＬａＮｉ0.6Ｆｅ0.4Ｏ3（ＬＮＦ）粉末のみでスラリーを作製し、このスラリーを活性層の上にスクリーン印刷法により塗布して集電層塗布膜を形成し、また、形成した集電層塗布膜を乾燥する。次いで、活性層の上に集電層塗布膜を形成した電解質基板を、１１５０℃・２時間の熱処理条件で空気中で焼成し、活性層の上に集電層を形成して単セルとする。この後、白金メッシュ集電体を集電層の上に配置し、これらを１０００℃・２時間の熱処理条件で加熱する。なお、活性層の厚さは３〜７μｍ，集電層の厚さは４０〜６０μｍとする。
【００５９】
上述した単セルの構成について、図３に示す。図３に示すように、単セルは、直径３０ｍｍの円板状の電解質基板３０１の一方の面に、直径１０ｍｍの円板状の燃料極３０２が形成され、電解質基板３０１の他方の面に、直径１０ｍｍの円板状の空気極３０３が形成された状態となる。空気極３０３は、電解質基板３０１の側に上述した活性層および活性層の上に接する集電層を備えている。また、この単セルは、電解質基板３０１の他方の面に、空気極３０３とは所定の間隔を開けて離間した箇所（周辺付近）に白金からなる参照電極３０４を備える。参照電極３０４は、電気的な測定を行うために用いる。
【００６０】
上述した単セルを比較試料２−０−０とし、試料２−０−１〜２−０−６として、以下に示す材料を活性層に用いる。
【００６１】
試料２−０−１〜２−０−６においては、Ｃｅ1-xＰｒxＯ2（ＰＤＣ）の粉末によるスラリーを作製し、このスラリーを電解質基板３０１の他方の面にスクリーン印刷法で塗布して活性層塗布膜を形成する。次いで、活性層塗布膜を乾燥した後、活性層の上に集電層を塗布・乾燥し、これらを、１０００〜１１５０℃・２時間の熱処理条件で、空気中で焼成し、電解質３０１の他方の面に空気極３０３を形成する。試料２−０−１は、上記ＰＤＣのＰｒ組成ｘを０．１とし、試料２−０−２は、上記ＰＤＣのＰｒ組成ｘを０．３とし、試料２−０−３は、上記ＰＤＣのＰｒ組成ｘを０．５とし、試料２−０−４は、上記ＰＤＣのＰｒ組成ｘを０．８とし、試料２−０−５は、上記ＰＤＣのＰｒ組成ｘを０．９としている。また、試料２−０−６は、上記ＰＤＣのＰｒ組成ｘを１としたＰｒ6Ｏ11の粉体によるスラリーで活性層を形成している。
【００６２】
次に、実験で行った電極性能の指標としての測定について説明する。この測定では、燃料極３０２には室温（２３℃程度）において加湿した水素ガスを燃料ガスとして供給し、空気極３０３には酸素を供給し、８００℃の発電状態において、０．２Ａ／ｃｍ2における空気極３０３の電圧降下量を空気極３０３と参照極３０４との間の電位差から求めている。また、空気極３０３と参照電極３０４との電位差をデジタルボルトメータで測定している。以下では、測定した測定値を「電圧」としている。なお、開放起電力としては、８００℃で１．１０Ｖ以上の値が得られる。測定結果を、以下の表２に示す。
【００６３】
【表２】
2014110193.tif 000004
【００６４】
表２に示すように、活性層にＧＤＣではなくＰＤＣを用いることで、空気極における過電圧が小さく抑えられていることが分かる。
【００６５】
以上に説明したように、本発明によれば、セリウムとプラセオジムとの酸化物またはＰｒ6Ｏ11を含むイオン伝導性を有する材料から構成された粉体の焼結体から構成した活性層を、複数の島状部分から構成したので発電性能の劣化などがない状態で、固体酸化物型燃料電池の単セルをより大きな面積に形成できるようになる。
【００６６】
従来、固体酸化物形燃料電池の空気極は運転温度が低くなると電極反応抵抗が増大しセル特性が低下するという問題があった。これに対し、空気極を構成する活性層にＰｒを含む材料を適用することにより電極活性が改善され、低温での運転が可能となる。しかしながら、実使用レベルの大面積な単セルにＰｒを含む材料を適用すると、発電性能の劣化が発生していたが、本発明によりこれが解消できる。
【００６７】
Ｐｒを含む材料は他のセル構成材料に比べて熱膨張率が大きいため、単セルを構成する層間の熱膨張率差に起因して剥離や破損などが発生することが、上記問題の原因と考えられる。本発明の適用により、熱膨張率差による応力を抑制することができ、電極の剥離が抑制される結果、大面積セルとしても電極特性の低下が抑制されるものと考えられる。
【００６８】
また、本発明によれば、実使用レベルの大面積セルを用いた固体酸化物形燃料電池の運転温度の低下が図れるため、単セルの接続部材に比較的安価な耐熱性合金を使用することが可能となり低コスト化が可能となる。また、運転温度が低温化されることにより単セル周辺部に用いられる金属部材の腐食が抑制されるため信頼性が向上する。
【００６９】
なお、本発明は以上に説明した実施の形態に限定されるものではなく、本発明の技術的思想内で、当分野において通常の知識を有する者により、多くの変形および組み合わせが実施可能であることは明白である。例えば、活性層を構成する複数の島状部分は、平面形状が六角形状に限るものではなく、他の多角形状，円形であればよく、ドット形状であってもよい。また、島状部分の平面視の径（最も長いところ）は、０．５〜１０ｍｍの範囲であれば特に限定されない。また、島状部分や各層の厚さは、適宜に設定すればよい。また、単セルは、燃料極支持型としてもよく、電解質支持型としてもよい。
【符号の説明】
【００７０】
１０１…電解質、１０２…燃料極、１０３…空気極、１０４…活性層、１０５…集電層、１０６…反応抑制層、１４１…島状部分。
【図１】
2014110193.tif 000005
【図２】
2014110193.tif 000006
【図３】
2014110193.tif 000007